СПОСОБ ПОЛУЧЕНИЯ ЛИТЕЙНОГО АЛЮМИНИЕВО-МАГНИЕВОГО СПЛАВА

1. Способ получения литейного алюминиево-магниевого сплава, включающий расплавление алюминиевой основы и введение в нее последовательно алюминиево-бериллиевой, алюминиево-циркониевой и алюминиево-титановой лигатур, а также магния, отличающийся тем, что алюминиево-циркониевая и алюминиево-титановая лигатуры предварительно переплавляли, разливали в изложницы и кристаллизовали в вакууме.
-3
2. Способ по п.1, отличающийся тем, что алюминиево-циркониевую и алюминиево-титановую лигатуры по-отдельности переплавляли в течение 15 мин в вакуумной индукционной высокочастотной печи при 1100-1200°C и разрежении 6-8 10 мм. рт.ст. (0,799-1,066 Па) с последующей их разливкой слоем 15-20 мм в изложницы без снятия вакуума.